(57)【特許請求の範囲】
【請求項１】
所定の形状に変形させて、かつその形状を保持可能な形状保持シートを製造する方法であって、
ゴム状弾性体により構成される弾性体層を形成する弾性体層形成ステップと、
前記弾性体層および錫含有率９８質量％以上の錫層の少なくともいずれか一方の層に接着剤層を形成する接着剤層形成ステップと、
前記接着剤層を介して前記弾性体層と前記錫層とを大気圧より低圧にて貼る錫層貼付ステップと、
前記接着剤層を固化する接着剤層固化ステップと、
を含む形状保持シートの製造方法。
【請求項２】
前記弾性体層は、前記錫層の平面より大きな面積を持つ複数枚の弾性体層であって、
前記接着剤層形成ステップは、複数枚の前記弾性体層の内側の面に前記接着剤層を形成するステップであり、
前記錫層貼付ステップは、複数枚の前記弾性体層の間に、前記接着剤層を介して前記錫層を挟んで貼付するステップである、請求項１に記載の形状保持シートの製造方法。
【請求項３】
前記接着剤層形成ステップは、前記弾性体層の表面および前記錫層の表面の少なくともいずれか一方の表面に接着剤を印刷するステップである、請求項１または請求項２に記載の形状保持シートの製造方法。
【請求項４】
前記接着剤層固化ステップの後に、前記錫層の外方向の前記弾性体層を切断する切断ステップを行う、請求項１から請求項３のいずれか１項に記載の形状保持シートの製造方法。
【請求項５】
前記弾性体層はシリコーンゴムの層である請求項１から請求項４のいずれか１項に記載の形状保持シートの製造方法。
【請求項６】
請求項１から請求項５のいずれか１項に記載の形状保持シートの製造方法によって製造される形状保持シートであって、
その内部から外側に向かって、錫含有率９８質量％以上の錫層、接着剤層、ゴム状弾性体により構成される弾性体層の順に積層する構造を有する形状保持シート。
【発明の詳細な説明】
【技術分野】
【０００１】
本発明は、形状を変形自在であって且つ変形状態にて形状保持可能な形状保持シートの製造方法、およびその形状保持シートに関する。
【背景技術】
【０００２】
従来、シリコーンゴム等のゴム状弾性体は、製品等を保護するために、又は、危険物への接触を防止するため等の種々の用途で用いられている。危険物への接触を防止する用途としては、例えば、物体表面を衝撃や汚染等から保護するために使用される保護用シートが知られている（例えば、特許文献１参照）。この保護用シートは、軟質のゴムシート、或いは軟質の合成樹脂シートの間に軟質の金網を埋設し一体に形成したシートである。
【先行技術文献】
【特許文献】
【０００３】
【特許文献１】実開平０５−２１０４４号公報
【発明の概要】
【発明が解決しようとする課題】
【０００４】
例えば、特許文献１に記載したような保護用シートにおいては、形状を変形させて、繰り返して使用すると、保護用シート内の金網が破断してしまい、使用できなくなってしまう問題がある。また、金網の破断した線材が、保護用シートの外部に露出してしまう問題がある。一般に、このような保護用シートに対しては、より長く繰り返して使用できることが要請される。また、保護用シートに限らず、種々の用途で使用可能なシートが要請される。
【０００５】
本発明者の一部の者は、上記課題に鑑みて、先に、所定の形状に変形させてその形状を保持可能であって、金属層と、該金属層の周囲に第１ゴム状弾性体で構成された第１弾性体層と、第１ゴム状弾性体より硬度が高い第２ゴム状弾性体で構成され第１弾性体層の周囲を覆う第２弾性体層と、を有する形状保持シートを開発した。この形状保持シートは、容易に変形でき、且つ繰り返して利用することのできる優れた形状保持シートである。しかし、製造時に金属層をより延びにくくして仕上がり形状を安定化させるという更なる改良要請も浮上した。
【０００６】
本発明は、上記課題に鑑みて、内部の金属層の形状を維持し、シート全体の仕上がり形状を安定化させる形状保持シートの製造方法、および該製造方法により得られる形状保持シートを提供することを目的とする。
【課題を解決するための手段】
【０００７】
上記目的を達成するための一実施の形態に係る形状保持シートの製造方法は、所定の形状に変形させて、かつその形状を保持可能な形状保持シートを製造する方法であって、ゴム状弾性体により構成される弾性体層を形成する弾性体層形成ステップと、弾性体層および錫含有率９８質量％以上の錫層の少なくともいずれか一方の層に接着剤層を形成する接着剤層形成ステップと、接着剤層を介して弾性体層と錫層とを大気圧より低圧にて貼る錫層貼付ステップと、接着剤層を固化する接着剤層固化ステップと、を含む。
【０００８】
別の実施の形態に係る形状保持シートの製造方法は、さらに、弾性体層を、錫層の平面より大きな面積を持つ複数枚の弾性体層とし、接着剤層形成ステップを、複数枚の弾性体層の内側の面に接着剤層を形成するステップとし、錫層貼付ステップを、複数枚の弾性体層の間に、接着剤層を介して錫層を挟んで貼付するステップとする。
【０００９】
別の実施の形態に係る形状保持シートの製造方法は、また、接着剤層形成ステップを、弾性体層の表面および錫層の表面の少なくともいずれか一方の表面に接着剤を印刷するステップとする。
【００１０】
別の実施の形態に係る形状保持シートの製造方法は、また、接着剤層固化ステップの後に、錫層の外方向の弾性体層を切断する切断ステップを行う。
【００１１】
別の実施の形態に係る形状保持シートの製造方法は、また、弾性体層を、シリコーンゴムの層とすることもできる。
【００１２】
一実施の形態に係る形状保持シートは、上述のいずれかの製造方法によって製造される形状保持シートであって、その内部から外側に向かって、錫含有率９８質量％以上の錫層、接着剤層、ゴム状弾性体により構成される弾性体層の順に積層する構造を有する。
【発明の効果】
【００１３】
本発明によれば、内部の金属層の形状を維持し、シート全体の仕上がり形状を安定化させることができる。
【図面の簡単な説明】
【００１４】
【図１】図１は、本発明の実施の形態に係る形状保持シートの断面図を示す。
【図２】図２は、本発明の実施の形態に係る形状保持シートの製造方法の主な工程を列挙したフローチャートを示す。
【図３】図３は、図２の弾性体層形成ステップの詳細な工程を含むフローチャートを示す。
【図４】図４は、図２の接着剤層形成ステップの詳細な工程を含むフローチャートを示す。
【図５】図５は、図２の接着剤層固化ステップの詳細な工程を含むフローチャートおよび各工程におけるシート断面の変化をそれぞれ示す。
【図６】図６は、実施例１〜４にて製造した形状保持シートの形状保持力を評価するための手順を示す。
【図７】図７は、実施例１〜４にて製造した各形状保持シートの保持角度を測定している状況であって、（７Ａ）は実施例１、（７Ｂ）は実施例２、（７Ｃ）は実施例３、（７Ｄ）は実施例４にてそれぞれ製造された各形状保持シートを示す。
【発明を実施するための形態】
【００１５】
次に、本発明に係る形状保持シートおよびその製造方法の各実施の形態について、図面を参照して説明する。なお、以下に説明する各実施の形態は、特許請求の範囲に係る発明を限定するものではなく、また、各実施の形態の中で説明されている諸要素及びその組み合わせの全てが本発明の解決手段に必須であるとは限らない。
【００１６】
１．形状保持シート
まず、本発明の実施の形態に係る形状保持シートについて説明する。
【００１７】
図１は、本発明の実施の形態に係る形状保持シートの断面図を示す。
【００１８】
本発明の実施の形態に係る形状保持シート１は、所定の形状に変形させて、かつその形状を保持可能なシートであって、その内部から外側に向かって、錫含有率９８質量％以上の錫層４、接着剤層３、ゴム状弾性体により構成される弾性体層２の順に積層する構造を有する。形状保持シート１は、例えば、厚さ０．５ｍｍ以上５ｍｍ以下程度が好適である。この実施の形態では、一例として、形状保持シート１の厚さを、０．８ｍｍ以上３ｍｍ以下とし、形状保持力をより高めるには、好ましくは１ｍｍ以上２ｍｍ以下とする。
【００１９】
錫層４は、形状保持シート１を変形させていない状態（以下、初期状態という）においては、平板状である。この実施の形態では、錫層４として、錫の純度（錫の含有率ともいう）が９９．９質量％である錫板（株式会社ニコラ製のＳＮ−４４３３８２）を用いている。この錫板の寸法は、厚さが０．３ｍｍ、縦２００ｍｍ、横２００ｍｍである。なお、錫板の寸法は、これに限られず、形状保持シート１の使用用途に応じて任意の寸法として良い。錫板の純度も、９９．９質量％に限られず、好ましくは９８質量％以上１００質量％以下の範囲内の任意の純度である。なお、上記の錫の純度（９８質量％以上１００質量％以下）の場合よりも好ましくはないが、錫の純度が５０質量％以上９８質量％未満の錫板を用いることもできる。
【００２０】
接着剤層３は、形状保持シート１の内部において、好ましくは、錫層４の周囲全面を覆うように形成されている。接着剤層３の厚さは、好適には、０．０１ｍｍ（＝１０μｍ）以上０．０４ｍｍ（＝４０μｍ）以下とする。接着剤層３は、錫層４への接着成分を含み、柔軟性（ＪＩＳＫ６２５３の測定法に従うデュロメーター  タイプＡ硬度が、例えば、１０以上４０以下）を有しており、錫層４の変形に追従して変形可能である。接着剤層３は、硬化状態において、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー；  ウレタン系、エステル系、スチレン系、オレフィン系、ブタジエン系あるいはフッ素系等の熱可塑性エラストマー；  あるいはそれらの複合物等などから好適に構成され、シリコーンゴムにて特に好適に構成される。この実施の形態では、接着剤層３は、錫層４への接着性に優れる硬化性シリコーンゴム組成物の硬化体により構成されている。接着剤層３を形成するための接着剤としては、信越化学工業株式会社製のＫＥ−１１８０−Ａ、同社製のＫＥ−１１８０−Ｂの混合物などを例示できる。
【００２１】
弾性体層２は、接着剤層３を介して錫層４を挟むように形成されている。形状保持シート１の側面は、好ましくは、弾性体層２によって完全に覆われておらず、接着剤層３を露出させている。弾性体層２の厚さは、例えば、０．１ｍｍ以上１０ｍｍ以下、好ましくは０．５ｍｍ以上５ｍｍ以下、より好ましくは０．８ｍｍ以上２ｍｍ以下とすることができる。弾性体層２は、この実施の形態では、錫層４の平面より大きな面積を持つ２枚の弾性体層２である。ただし、弾性体層２は、錫層４の形状によっては、錫層４を覆う３枚以上の層でも良い。また、弾性体層２を錫層４の平面と同じ形状で同じ面積とすることもできる。弾性体層２は、好ましくは、柔軟性を有し、かつ接着剤層３よりも高硬度の層である。弾性体層２は、例えば、ＪＩＳＫ６２５３の測定法に従うデュロメーター  タイプＡ硬度が、４０以上８５以下である。弾性体層２は、硬化状態において、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー；  ウレタン系、エステル系、スチレン系、オレフィン系、ブタジエン系あるいはフッ素系等の熱可塑性エラストマー；  あるいはそれらの複合物等などから好適に構成され、シリコーンゴムにて特に好適に構成される。
【００２２】
弾性体層２を構成するゴム状弾性体材料として、ミラブル型シリコーンゴムコンパウンドを好適に用いることができるが、これに限定せず、種々の材料を用いることができる。この実施の形態では、例えば、信越化学工業株式会社製のシリコーンゴムコンパウンド（ＫＥ−９４１−Ｕ）を好適に用いることができる。弾性体層２の形成に必要であれば、シリコーンゴムコンパウンドに架橋材を添加しても良い。また、着色を要する場合には、さらに、顔料や染料を混合しても良い。
【００２３】
この実施の形態では、弾性体層２は、接着剤層３よりも高硬度なので、接着剤層３が外部に露出する場合に比して、タック性を低減してすべり性を向上することができ、指触感触を向上することができ、また、汚れの付着を防止することもできる。形状保持シート１は、外部に対して比較的高硬度の弾性体層２を露出させるとともに、内部には比較的低硬度の接着剤層３を備えているので、錫層４の変形に追随して変形容易であって、かつ形状保持特性にも優れる。
【００２４】
２．形状保持シートの製造方法
次に、本発明の実施の形態に係る形状保持シートの製造方法について説明する。
【００２５】
図２は、本発明の実施の形態に係る形状保持シートの製造方法の主な工程を列挙したフローチャートを示す。
【００２６】
図１に示す形状保持シート１は、ゴム状弾性体により構成される弾性体層２を形成する弾性体層形成ステップ（ステップＳ１００）と、弾性体層２および錫含有率９８質量％以上の錫層４の少なくともいずれか一方の層に接着剤層３を形成する接着剤層形成ステップ（ステップＳ２００）と、接着剤層３を介して弾性体層２と錫層４とを大気圧より低圧にて貼る錫層貼付ステップ（ステップＳ３００）と、接着剤層３を固化する接着剤層固化ステップ（ステップＳ４００）と、を含む製造方法により得られる。この実施の形態に係る形状保持シートの製造方法は、必須ではないが、接着剤層固化ステップ（ステップＳ４００）の後に、錫層４の外方向の弾性体層２を切断する切断ステップ（ステップＳ５００）を有する。以下、各ステップについて説明する。
【００２７】
弾性体層形成ステップ（ステップＳ１００）
ステップＳ１００は、形状保持シート１の最外層の大部分を構成する弾性体層２を形成する工程である。弾性体層２は、硬化性ゴムコンパウンドとゴムの構成分子を架橋させる架橋材、さらに必要に応じて顔料とを混ぜ、加硫を行うことにより得られる。加硫の工程は、温度条件等の異なる複数の工程で構成されるのが好ましい。
【００２８】
接着剤層形成ステップ（ステップＳ２００）
ステップＳ２００は、錫層４と弾性体層２とを貼り合わせる少なくとも一方の面に、接着剤層３を形成する工程である。弾性体層２を錫層４の平面より大きな面積を持つ２枚の弾性体層とし、接着剤層形成ステップ（ステップＳ２００）を、それら２枚の弾性体層２の内側、すなわち、錫層４と接する面に、接着剤層３を形成するステップとすることができる。ただし、接着剤層形成ステップ（ステップＳ２００）は、上記手法に限定されない。例えば、１枚の弾性体層２を用意し、その外側から内部に向かって切り込みを入れ、その切り込みから錫層４を挿入する場合には、１枚の弾性体層２に入れた切り込みの内面に接着剤を塗布し、接着剤層３を形成しても良い。また、接着剤層３は、弾性体層２に形成される層に限られず、これに代えてあるいはこれと併用して、錫層４側に形成されても良い。接着剤は、１種類でも良いが、２種類以上を混ぜたものでも良い。接着剤層３の形成方法は、特に制約されず、如何なる方法をも採用可能である。例えば、印刷、スプレー噴霧、刷毛塗り、接着剤中への浸漬、バーコーターを用いた塗工を例示できる。特に好ましくは、接着剤層形成ステップ（ステップＳ２００）を、弾性体層２の内側あるいは錫層４の表面に接着剤を印刷するステップとする。
【００２９】
錫層貼付ステップ（ステップＳ３００）
ステップＳ３００は、弾性体層２の内側に、接着剤層３を介して錫層４を存在させる工程である。このステップでは、比較的柔らかい錫層４を延ばさないように、過度の圧力をかけないで行うのが好ましい。
【００３０】
接着剤層固化ステップ（ステップＳ４００）
ステップＳ４００は、弾性体層２と錫層４との間の接着剤層３を固化する工程である。接着剤層３の固化は、好ましくは、加硫を行うことにより得られる。加硫の工程は、温度条件等の異なる複数の工程で構成されるのが好ましい。
【００３１】
切断ステップ（ステップＳ５００）
ステップＳ５００は、形状保持シート１の外周囲であって錫層４の外側の弾性体層２をカットする工程である。この工程は、形状保持シート１の全周囲をカットせず、周囲の一部をカットするものでも良い。切断手法は、特に制約なく、如何なる手法をも採用できるが、例えば、レーザーによる切断、刃物等による機械的な切断、水圧を利用した切断を例示できる。
【００３２】
次に、図２の製造方法の詳細について説明する。
【００３３】
図３は、図２の弾性体層形成ステップの詳細な工程を含むフローチャートを示す。
【００３４】
弾性体層形成ステップ（ステップＳ１００）において、まず、硬化性ゴムコンパウンドと、第１架橋材と、第２架橋材と、顔料とを用意し、それぞれの計量を行う（ステップＳ１０１〜Ｓ１０４）。この製造方法では、２種類の架橋材を用いているが、１種類の架橋材のみ、あるいは３種類以上の架橋材を用いても良い。硬化性ゴムコンパウンドの計量ステップでは、素練りも行う。そこに、計量済みの第１架橋材を投入して、硬化性ゴムコンパウンドと混練する（ステップＳ１０５）。続いて、そこに、計量済みの第２架橋材を投入して混練する（ステップＳ１０６）。最後に、計量済みの顔料を投入して混練する（ステップＳ１０７）。次に、ステップＳ１０７により得られた混練物をＰＥＴ面に塗工する（シーティング工程：  ステップＳ１０８）。
【００３５】
次に、シーティング工程後の中間品に対して一次加硫を行い、成形する（ステップＳ１０９）。成形は、好ましくは、加圧して行うが加圧しなくても良い。一次加硫時の温度と保持時間は、ゴムの種類にも左右されるが、この実施の形態では、シリコーンゴム製の弾性体層２を形成する条件として、好ましくは、温度１２５℃で４分間保持する条件を選択できる。
【００３６】
次に、成形体の外周のバリを取り（ステップＳ１１０）、二次加硫を行う（ステップＳ１１１）。二次加硫は、好ましくは、加圧しないが加圧しても良い。二次加硫の温度と保持時間も一次加硫と同様、ゴムの種類にも左右されるが、この実施の形態では、シリコーンゴム製の弾性体層２を形成する条件として、好ましくは、温度１５０℃で１２０分間保持する条件を選択できる。二次加硫時の温度は、好ましくは、一次加硫時の温度よりも高い。かかる工程を経て、シート状の弾性体層２が完成する。
【００３７】
図４は、図２の接着剤層形成ステップの詳細な工程を含むフローチャートを示す。
【００３８】
接着剤層形成ステップ（ステップＳ２００）において、まず、第１接着剤と、第２接着剤と、第３接着剤とを用意し、それぞれの計量を行う（ステップＳ２０１〜Ｓ２０３）。この製造方法では、３種類の接着剤を混合して用いているが、１種類のみの接着剤を用いても良い。さらには、２種類の接着剤あるいは４種類以上の接着剤を混合しても良い。続いて、各計量済みの接着剤を混練する（ステップＳ２０４）。こうして、錫層４と弾性体層２とを接着するための接着剤が完成する。その後、２枚の弾性体層２の各片面に、ステップＳ２０４を経て得られた接着剤を印刷する（ステップＳ２０５）。接着剤の印刷領域は、好ましくは、錫層４の平面領域より広く、弾性体層２の片面領域より狭い。しかし、接着剤の印刷領域を弾性体層２の片面領域と同一にしても良い。ステップＳ２０５では、印刷以外の別の手法にて接着剤層３を形成することもできるが、より薄くかつ厚さがより均一な接着剤層３を形成するためには、印刷という手法が好ましい。この実施の形態では、接着剤層３の厚さが約３０μｍとなるように印刷を行うが、かかる厚さに限定されるわけではない。
【００３９】
その後、図２のステップＳ３００に移行し、接着剤層３を介して、錫層４を２枚の弾性体層２の間に挟む。
【００４０】
図５は、図２の接着剤層固化ステップの詳細な工程を含むフローチャートおよび各工程におけるシート断面の変化をそれぞれ示す。
【００４１】
ステップＳ３００の後、２枚の弾性体層２にて錫層４を挟んだ形態のシートは、減圧ボックス内に入れられ、減圧環境下におかれる（ステップＳ４０１）。減圧ボックス内におかれたシートは、図５のステップＳ４０１の左側に図示するように、錫層４の側端面が接着剤にて覆われておらず、シートの側端面から見たときに錫層４の側端面が視認できるような状態にある。減圧環境下にシートをおく時間は、特に制約されるものではないが、この実施の形態では、２０秒〜５分間、好ましくは３０秒〜３分間、より好ましくは４０秒〜２分間である。減圧環境は、大気圧（約１０１．３ｋＰａ）より低い気圧の環境下であれば、気圧の大小を問わない。減圧環境は、例えば、５ｋＰａ以上１００ｋＰａ以下、好ましくは２０ｋＰａ以上７０ｋＰａ以下、さらに好ましくは３０ｋＰａ以上５０ｋＰａ以下の範囲の気圧下とする。また、減圧環境であれば、シート上に重りなどをおいて荷重を加えることができる。荷重を加える場合には、シート上の総圧力を大気圧より低くするのが好ましい。例えば、錫層４をその両側から弾性体層２にて挟んだ形態のシート（平面積：  ０．２ｍ×０．２ｍ＝０．０４ｍ２）の上に４ｋｇの重りをおくと、シート上の総圧は、０．９８ｋＰａ＋重り上の気圧となる。シートを３０ｋＰａの減圧環境におくと、おもり上の気圧は３０ｋＰａになるため、シート上の総圧は、０．９８ｋＰａ＋３０ｋＰａ＝３０．９８ｋＰａとなり、大気圧（約１０１．３ｋＰａ）より低くなる。このように、重りをシート上においた場合でも、シート上の総圧を大気圧より低くするのが好ましい。これによって、錫層４の延伸率（外側につぶれて延びる割合）を低減できる。
【００４２】
次に、減圧ボックスからシートを取り出して、金型内に移して一次加硫を行う（ステップＳ４０２）。一次加硫時の温度と保持時間は、接着剤の種類にも左右されるが、この実施の形態では、シリコーン系の接着剤層３を硬化させる条件として、好ましくは、温度１０５℃で２分間保持する条件を選択できる。一次加硫では、シート上に１０ｋＰａ以上５０ｋＰａ以下、好ましくは２０ｋＰａ以上４０ｋＰａ以下の範囲の圧力をかけるのが好ましい。一次加硫の工程は、減圧環境で行わずに、好適には、金型を型締めするためのプレス機の圧力下で行われるため、シート上の総圧は、プレス機の圧力＋大気圧となる。例えば、プレス機の圧力を２５ｋＰａとすると、シート上の総圧は、２５ｋＰａ＋１０１．３ｋＰａ＝１２６．３ｋＰａとなる。次に、シートの二次加硫を行う（ステップＳ４０３）。二次加硫の温度と保持時間も一次加硫と同様、接着剤の種類にも左右されるが、この実施の形態では、シリコーン系の接着剤層３を形成する条件として、好ましくは、温度１５０℃で１２０分間保持する条件を選択できる。二次加硫時の温度は、好ましくは、一次加硫時の温度よりも高い。二次加硫時には、大気圧以上の圧力をかけていない。かかる工程を経て、形状保持シート１の原型が完成する。当該原型は、図５のステップＳ４０３の左側に図示するように、錫層４の側端面が接着剤にて覆われ、当該原型のシートの側端面から見たときに接着剤層３の側端面が視認できるものの、錫層４が視認できない状態にある。次に、ステップＳ５００に移行し、原型の外周囲をカットする。図５のステップＳ５００の左側の図から明らかなように、点線Ｃにて、形状保持シート１の外周囲であって錫層４の外側の所定位置から外側の弾性体層２をカットする。こうして、形状保持シート１が完成する。
【００４３】
３．実施の形態により得られる作用・効果
この実施の形態に係る形状保持シートの製造方法は、
所定の形状に変形させて、かつその形状を保持可能な形状保持シート１を製造する方法であって、ゴム状弾性体により構成される弾性体層２を形成する弾性体層形成ステップ（ステップＳ１００）と、弾性体層２および錫含有率９８質量％以上の錫層４の少なくともいずれか一方の層に接着剤層３を形成する接着剤層形成ステップ（ステップＳ２００）と、接着剤層３を介して弾性体層２と錫層４とを大気圧より低圧にて貼る錫層貼付ステップ（ステップＳ３００）と、接着剤層３を固化する接着剤層固化ステップ（ステップＳ４００）と、を含む。かかる製法を用いると、過度な圧力をかけずに形状保持シート１を製造できるので、錫層４のような延伸しやすい金属を内部に配置していても、延伸させずにあるいは延伸しても極めて低いレベルに抑えることができ、もって、仕上がり形状の安定したシートを得ることができる。特に、錫層４のような金属層の外周囲を二重の弾性体層にて覆う形態に比べて、形状保持シート１中の金属層の位置合わせが容易になる。また、金属層の外面を弾性体層にて覆う場合にはエアーを巻き込み、シート内部に気泡が生じやすいが、金属層（錫層４）の外面に接着剤層３を存在させることにより、エアーの巻き込みも少なく、シート内部に気泡が生じにくくなる。さらに、弾性体層２を形成するための混練物中に内添材を含めないことにより、その混練物を冷凍保存する必要が無くなり、製造工程の短縮化を図ることができる。
【００４４】
また、この実施の形態に係る形状保持シートの製造方法は、さらに、弾性体層２を、錫層４の平面より大きな面積を持つ複数枚の弾性体層とし、接着剤層形成ステップ（ステップＳ２００）を、複数枚の弾性体層２の内側の面に接着剤層３を形成するステップとし、錫層貼付ステップ（ステップＳ３００）を、複数枚の弾性体層２の間に、接着剤層３を介して錫層４を挟んで貼付するステップとする。これにより、内部から外部に向かって、錫層４、接着剤層３、弾性体層２の順に積層された形状保持シート１を容易に製造できる。
【００４５】
また、この実施の形態に係る形状保持シートの製造方法は、接着剤層形成ステップ（ステップＳ２００）を、弾性体層２の表面および錫層４の表面の少なくともいずれか一方の表面に接着剤を印刷するステップとする。このような印刷により接着剤層３を形成することにより、錫層４と弾性体層２との位置ずれの比率を少なくすることができる。
【００４６】
また、この実施の形態に係る形状保持シートの製造方法は、接着剤層固化ステップ（ステップＳ４００）の後に、錫層４の外方向の弾性体層２を切断する切断ステップ（ステップＳ５００）を含む。錫層４はほとんど延伸せず、その位置も設計通りであるため、錫層４の外側の所定位置を正確に切断できる。
【００４７】
また、この実施の形態に係る形状保持シートの製造方法は、弾性体層２を、シリコーンゴムの層とする。これによって、耐熱性に優れ、錫層４の変形に追随しやすく、表面の触感の良い形状保持シート１を製造できる。
【００４８】
また、この実施の形態に係る形状保持シート１は、上述のいずれかの製造方法によって製造される形状保持シートであって、その内部から外側に向かって、錫含有率９８質量％以上１００質量％以下の錫層４、接着剤層３、ゴム状弾性体により構成される弾性体層２の順に積層する構造を有する。このような形状保持シート１は、製造前後における錫層４の延伸率が小さく（ゼロといっても良い）、変形も自在であって、その内部の錫層４に合わせて弾性体層２が追随して変形でき、さらには変形後の形状保持力にも優れる。
【００４９】
４．その他の実施の形態
以上、本発明の実施の形態を説明したが、本発明は上述の実施の形態に限られず、他の様々な態様にて実施できる。
【００５０】
例えば、形状保持シート１の用途に応じて、弾性体層２の硬度を、接着剤層３の硬度と同一若しくはそれより低くしても良い。このようにすると、すべり防止などの効果が期待できる。また、形状保持シート１を構成する複数の弾性体層２の内の一部の弾性体層２の表面性状を、それ以外の弾性体層２の表面性状と異なるようにしても良い。例えば、２枚の弾性体層２が錫層４を挟んで両側にある場合、弾性体層２の一方の表面をシボ加工面とし、他方の表面をつやだし加工面（例えば、樹脂によるコーティング面）としても良い。例えば、シボ加工を施した表面においては、ゴミが付き難いという効果がある一方、つやだし加工を行った表面においては、この表面と接触する対象との間での滑り止めの効果がある。
【００５１】
また、上述の実施の形態では、錫層４を平板状の金属板としていたが、錫層４は、これに限られず、パンチング加工（打ち出し加工）を施した金属板（パンチング板）であっても良い。パンチング板としては、例えば、錫の純度が９９．９質量％の板に対して、径が４ｍｍの孔を、ピッチ７ｍｍで複数形成したものであっても良い。なお、使用する錫製の板と、形成する孔の大きさ及び孔の割合とを調整することにより、形状保持シート１を変形させる際に必要な応力を、所望の大きさに調整することができる。
【実施例】
【００５２】
次に、本発明の実施例について説明する。ただし、本発明は、以下に説明する実施例に限定されるものではない。
【００５３】
実験１．錫層の延伸評価
＜実施例１＞
（１）形状保持シートの主な材料
（ａ）錫層の材料
錫板：  錫含有率９９．９質量％、一辺２００ｍｍ角×厚さ０．３ｍｍ
（ｂ）弾性体層の材料
ゴムコンパウンド：  信越化学工業株式会社製のＫＥ−９４１−Ｕ
架橋材：  信越化学工業株式会社製のＣ−２５Ａ及びＣ−２５Ｂ（付加反応硬化）
顔料：有機系及び無機系カラー
（ｃ）接着剤層の材料
接着剤：  信越化学工業株式会社製のＫＥ−１１８０−Ａ、ＫＥ−１１８０−ＢおよびＸ−９３−３０４６の合計３種類
【００５４】
（２）形状保持シートの製造方法
ゴムコンパウンド（ＫＥ−９４１−Ｕ）１００質量部と、架橋材（Ｃ−２５Ｂ）２．０質量部とを混練し、そこに架橋材（Ｃ−２５Ａ）０．５質量部を投入して混練し、さらに顔料（Ｘ−９３−９４２）０．５質量部を投入して混練した。次に、混練物をＰＥＴ面にてシーティングを行った。次に、ＰＥＴシートを剥がして、温度１２５℃×４分間の成形（一次加硫に相当）を行った。その後、外周のバリ取りを行い、温度１５０℃×１２０分間の条件で二次加硫を行った。
【００５５】
次に、接着剤（Ｘ−９３−３０４６）０．３質量部と、接着剤（ＫＥ−１１８０−Ｂ）５０質量部と、接着剤（ＫＥ−１１８０−Ａ）５０質量部とを混練した。次に、２枚の弾性体層のそれぞれの片面に、混練後の接着剤を印刷した。形成された接着剤層の厚さは、約３０μｍであった。
【００５６】
次に、２枚の弾性体層の両接着剤層の間にて錫板を挟み貼り合わせた。錫板を２枚の弾性体層ではさんだシート（約２１０〜２３０ｍｍ角の平面を有するシート）を減圧ボックス中に１分間入れた。減圧ボックス内のシートの上には４ｋｇの金属製の板をのせて０．９８ｋＰａの荷重をかけた状態とし、減圧ボックス内の気圧を３６ｋＰａとした。この結果、シートには、３６．９８ｋＰａの圧力が続かかった状態に保持した。続いて、減圧ボックスからシートを取り出し、金型内に移し、温度１０５℃×２分間の条件で一次加硫を行った。一次加硫は、ホットプレス機を用いて加圧・加温条件の下で行われた。同プレス機の圧力は、２４．５ｋＰａ（シート上に１００ｋｇの荷重をかけたときの圧力）とした。続いて、温度１５０℃×１２０分間の条件で二次加硫を行った。二次加硫の後、シートの外周をカットして揃え、形状保持シートを完成した。この形状保持シートは、片面約１．１ｍｍ厚さの弾性体層にて厚さ０．３ｍｍの錫板を挟んだ構造を持ち、総厚２．５ｍｍのシートであった。
【００５７】
＜比較例１＞
（１）形状保持シートの主な材料
（ａ）錫層の材料
錫板：  実施例１と同一
（ｂ）内側弾性体層の材料
ゴムコンパウンド：  信越化学工業株式会社製のＫＥ−９３１−Ｕ
架橋材：  信越化学工業株式会社製のＣ−２５Ａ及びＣ−２５Ｂ（付加反応硬化）
内添材：  信越化学工業株式会社製のＫＢＭ−４０３
（ｃ）外側弾性体層の材料
実施例１と同一材料
【００５８】
（２）形状保持シートの製造方法
ゴムコンパウンド（ＫＥ−９４１−Ｕ）１００質量部と、架橋材（Ｃ−２５Ｂ）２．０質量部とを混練し、そこに架橋材（Ｃ−２５Ａ）０．５質量部を投入して混練し、さらに顔料（Ｘ−９３−９４２）０．５質量部を投入して混練した。次に、混練物をＰＥＴ面にてシーティングを行い、外側弾性体層の形成準備を完了した。
【００５９】
次に、ゴムコンパウンド（ＫＥ−９３１−Ｕ）１００質量部と、架橋材（Ｃ−２５Ａ：０．５質量部、Ｃ−２５Ｂ：２．０質量部）と、内添材（ＫＢＭ−４０３）１．０質量部とを混練し、ＰＥＴ面にてシーティングを行った。その後、所定の大きさにカットして１０℃以下の冷蔵庫内にて１２時間以上静置した。こうして、内側弾性体層の形成準備を完了した。
【００６０】
次に、冷蔵庫からＰＥＴシート付きの内側弾性体層を取り出し、２枚の内側弾性体層の間に錫板を挟み、加圧処理を行った。次に、温度１２５℃×３０分間の一次加硫を行った。
【００６１】
次に、ＰＥＴシートを剥がして、温度１５０℃×３０分間の二次加硫を行った。こうして、錫板を２枚の内側弾性体層で挟んだ形態のシートを完成した。
【００６２】
次に、外側弾性体層となる２枚のシートのシリコーンゴム面同士の間に、錫板を２枚の内側弾性体層で挟んだ形態のシートを挟み込み、挟み込む方向に加圧を行った。次に、ＰＥＴシートを剥がしたシートを金型内にセットし、圧力２０．６ＭＰａ、温度１２５℃×４分間の条件にて一次加硫を行った。次に、金型を開いて、加圧済みのシートの外周のバリ取りを行ってから、温度１５０℃×１２０分間の二次加硫を行った。こうして、比較例１の形状保持シートを完成した。この形状保持シートは、２重の弾性体層にて厚さ約０．３ｍｍの錫板を挟んだ構造を持つ。
【００６３】
＜評価方法＞
実施例１および比較例１にてそれぞれ製造した形状保持シートについて、製造前の錫板が形状保持シート完成後にどの程度延びたかを評価した。形状保持シート内の錫板の寸法は、錫板の外側にある１または２枚の弾性体層を剥がしてから計測した。計測箇所は、錫板の一辺の長さ方向（Ｘ方向）に沿って等間隔に３箇所の長さ、それと直角の一辺の長さ方向（Ｙ方向）に沿って等間隔に３箇所の長さとした。３箇所の長さを平均し、平均値を評価に供した。
【００６４】
＜結果＞
表１は、実施例１および比較例１にて製造した各形状保持シートのＸ方向およびＹ方向の延伸率を示す。
【００６５】
【表１】
0006272746.tif 000002
【００６６】
表１の結果から明らかなように、比較例１の工程で製造した形状保持シートは、Ｘ方向およびＹ方向にてそれぞれ２．９％および２．５％の延伸率にて延びてしまったが、実施例１の工程で製造した形状保持シートは、シート製造前と変わらず、全く延びていなかった。
【００６７】
実験２．形状保持力の評価
＜実施例１＞
実験１の実施例１と同条件で製造した。
【００６８】
＜実施例２＞
（１）形状保持シートの主な材料
錫層の材料、弾性体層の材料および接着剤層の材料は、実施例１と同一とした。
（２）形状保持シートの製造方法
弾性体層の製造にあたり、シーティングの厚さをより薄くする以外、実施例１と同一条件で製造した。かかる製造工程にて得られた形状保持シートは、片面約０．６５ｍｍ厚さの弾性体層にて厚さ０．３ｍｍの錫板を挟んだ構造を持ち、総厚１．７ｍｍのシートであった。
【００６９】
＜実施例３＞
（１）形状保持シートの主な材料
錫層の材料として、錫含有率９８質量％＋アンチモン２質量％、一辺２００ｍｍ角×厚さ０．２ｍｍの錫板を用いた。錫板以外の材料は、実施例１と同一とした。
（２）形状保持シートの製造方法
実施例１と同一条件で製造した。かかる製造工程にて得られた形状保持シートは、片面約１．１ｍｍ厚さの弾性体層にて厚さ０．２ｍｍの錫板を挟んだ構造を持ち、総厚２．４ｍｍのシートであった。
【００７０】
＜実施例４＞
（１）形状保持シートの主な材料
錫層の材料、弾性体層の材料および接着剤層の材料は、実施例３と同一とした。
（２）形状保持シートの製造方法
弾性体層の製造にあたり、シーティングの厚さをより薄くする以外、実施例３と同一条件で製造した。かかる製造工程にて得られた形状保持シートは、片面約０．６ｍｍ厚さの弾性体層にて厚さ０．２ｍｍの錫板を挟んだ構造を持ち、総厚１．４ｍｍのシートであった。
【００７１】
表２は、実施例１〜４の各条件で製造された形状保持シートの各部位の厚さおよび材質を示す。
【００７２】
【表２】
0006272746.tif 000003
【００７３】
＜評価方法＞
図６は、実施例１〜４にて製造した形状保持シートの形状保持力を評価するための手順を示す。
【００７４】
図６の（６Ａ）に示すように、錫板の圧延方向を合わせて形状保持シートの角より１００ｍｍの位置を決める。次に、図６の（６Ｂ）に示すように、角より１００ｍｍの位置からシートの中央に向かって三角形に折り曲げる。なお、（６Ｂ）では、理解しやすさを優先して、折り曲げた部分に分銅をのせてその様子を保持させている。次に、図６の（６Ｃ）に示すように、折り曲げた角部の上に５００ｇの分銅をのせて、５分間保持する。次に、図６の（６Ｄ）に示すように、５分間保持後に分銅を取り除き、自然放置３０秒経過後の折り曲げた部分の保持角度を測定する。角度が小さいほど、形状保持力が高く、優れていることを意味する。
【００７５】
＜結果＞
表３は、実施例１〜４にて製造した各形状保持シートの形状保持力の評価結果を示す。また、図７は、実施例１〜４にて製造した各形状保持シートの保持角度を測定している状況であって、（７Ａ）は実施例１、（７Ｂ）は実施例２、（７Ｃ）は実施例３、（７Ｄ）は実施例４にてそれぞれ製造された各形状保持シートを示す。
【００７６】
【表３】
0006272746.tif 000004
【００７７】
表３中の判定は、以下の基準による。
判定１：  ０度以上４５度未満（最も好ましい）
判定２：  ４５度以上９０度未満（好ましい）
判定３：  ９０度以上（形状保持性に劣る）
【００７８】
表３および図７に示すように、実施例１〜４の各条件で製造された全ての形状保持シートの評価結果は、判定１または２となり、形状保持力に優れていることがわかった。特に、実施例２および４では、判定１という最も好ましい評価結果が得られた。
【産業上の利用可能性】
【００７９】
本発明に係る形状保持シートは、例えば、トレー、箱、包装材などに利用することができる。
【符号の説明】
【００８０】
１    形状保持シート
２    弾性体層
３    接着剤層
４    錫層
【図１】
0006272746.tif 000005
【図２】
0006272746.tif 000006
【図３】
0006272746.tif 000007
【図４】
0006272746.tif 000008
【図５】
0006272746.tif 000009
【図６】
0006272746.tif 000010
【図７】
0006272746.tif 000011